"aエチレンと3~10個の炭素原子を有するα-オレフィンとの1~99重量の共重合体と、前記共重合体をiv0.905~0.940gcm3の範囲にある密度と、v10~150Paの範囲にあるメルト弾性率G′G′′=500Paと、vi5~50の範囲にあるメルトインデックスとを有するものとし、b0.914~0.928gcm3の密度を有する1~99重量の低密度ポリエチレンLDPEポリマーとからなるポリマーブレンドにおいて、aとbとの合計が100であることを特徴とするポリマーブレンド。成分aの共重合体が0.907~0.915の範囲にある密度を有することを特徴とする請求項1に記載のポリマーブレンド。成分aの共重合体が12~50の範囲にあるメルトインデックスを有することを特徴とする請求項1に記載のポリマーブレンド。成分aの共重合体が11~90Paの範囲にあるメルト弾性率G′を有することを特徴とする請求項1に記載のポリマーブレンド。成分aの共重合体が28~50の範囲にある流動活性化エネルギーEaを有することを特徴とする請求項1~4のいずれか1項に記載のポリマーブレンド。成分aの共重合体が2~3.5の範囲にあるMw/Mnを有することを特徴とする請求項1~5のいずれか1項に記載のポリマーブレンド。成分aの共重合体が、30°C乃至150°Cの間で2個以上の示差走査熱量計DSC融解ピークを示すことを特徴とする請求項1~6のいずれか1項に記載のポリマーブレンド。成分bのLDPEが0.1~25の範囲にあるメルトインデックスを有することを特徴とする請求項1~7のいずれか1項に記載のポリマーブレンド。成分bのLDPEが80~200Paの範囲にあるメルト弾性率G′を有することを特徴とする請求項1~8のいずれか1項に記載のポリマーブレンド。成分aと成分bの比率が、重量で60:75乃至40:25の範囲にあることを特徴とする請求項1~9のいずれか1項に記載のポリマーブレンド。該ブレンドが30~200Paの範囲にあるメルト弾性率G′を有することを特徴とする請求項1~10のいずれか1項に記載のポリマーブレンド。該ブレンドが30~200Paの範囲にあるメルト弾性率G′を有することを特徴とする請求項11に記載のポリマーブレンド。該ブレンドが60~120Paの範囲にあるメルト弾性率G1を有することを特徴とする請求項12に記載のポリマーブレンド。該メルト弾性率G1が75~100Paの範囲にあることを特徴とする請求項13に記載のポリマーブレンド。aエチレンと3~10個の炭素原子を有するα-オレフィンとの1~99重量の共重合体と、前記共重合体をvii0.905~0.940gcm3の範囲にある密度と、viii10~150Paの範囲にあるメルト弾性率G′G′′=500Paと、ix5~50の範囲にあるメルトインデックスとを有するものとし、b0.914~0.928gcm3の密度を有する1~99重量の低密度ポリエチレンLDPEポリマーと、cエチレンと3~10個の炭素原子を有するα-オレフィンまたは低密度ポリエチレンLDPEとの0~98重量の共重合体とからなるポリマーブレンドにおいて、aとbとcとの合計が100であることを特徴とするポリマーブレンド。成分aの共重合体が遷移金属化合物からなる触媒系を用いて調製されることを特徴とする請求項1~15のいずれか1項に記載のポリマーブレンド。該遷移金属化合物がメタロセンであることを特徴とする請求項16に記載のポリマーブレンド。該メタロセンは一般式を有し、式中、R′はそれぞれ、水素、ヒドロカルビル、シリル、ゲルミル、ハロ、シアノ、およびそれらの組合せから独立して選択され、前記R′は最大20個の非水素原子を有し、2個のR′基このR′は水素、ハロ、シアノのいずれでもないは共に任意でシクロペンタジエニル環の隣接部に結合されるそれらの二価誘導体を形成して溶融環構造を形成し、Xは、最大30個の非水素原子を有する中性η4結合ジエン基で、Mと共にπ錯体を形成し、Yは、-O-,-S-,-NR-,-PR-であり、Mは、2ホルマール酸化状態におけるチタンまたはジルコニウムであり、Zは、SiR2,CR2,SiR2SIR2,CR2CR2,CR=CR,CR2SIR2,またはGeR2であり、式中、Rはそれぞれ、ヒドロカルビル、シリル、ハロゲン化アルキル、ハロゲン化アリール、およびそれらの組合せから選択される独立に水素、または員であり、前記Rは最大10個の非水素原子を有し、Zからの2個のR基Rが水素ではない場合、またはZからの1個のR基とYからの1個のR基とが任意で環系を形成することを特徴とする請求項17に記載のポリマーブレンド。該共重合体が気相中で調製されることを特徴とする請求項16乃至18に記載のポリマーブレンド。成分bの低密度ポリエチレンLDPEが高圧プロセスで調製されることを特徴とする請求項1~19のいずれか1項に記載のポリマーブレンド。aエチレンと3~10個の炭素原子を有するα-オレフィンとの1~99重量の共重合体と、前記共重合体をi0.905~0.940gcm3の範囲にある密度と、ii10~150Paの範囲にあるメルト弾性率G′G′′=500Paと、iii5~50の範囲にあるメルトインデックスとを有するものとし、b0.914~0.928gcm3の密度を有する1~99重量の低密度ポリエチレンLDPEポリマーとからなるポリマーブレンドで構成される押出コーティングにおいて、aとbとの合計が100であることを特徴とする押出コーティング。aエチレンと3~10個の炭素原子を有するα-オレフィンとの1~99重量の共重合体と、前記共重合体をi0.905~0.940gcm3の範囲にある密度と、ii10~150Paの範囲にあるメルト弾性率G′G′′=500Paと、iii5~50の範囲にあるメルトインデックスとを有するものとし、b0.914~0.928gcm3の密度を有する1~99重量の低密度ポリエチレンLDPEポリマーと、cエチレンと3~10個の炭素原子を有するα-オレフィンまたは低密度ポリエチレンLDPEとの0~98重量の共重合体とからなるポリマーブレンドで構成される押出コーティングにおいて、aとbとcとの合計が100であることを特徴とする押出コーティング。"